(57)【要約】【課題】  嵩高（低密度）で剛度及び摩擦係数が良好で、複写機、プリンターなどの走行性、集積性に優れ、インクジェット記録方式で印字適性等に優れた情報記録用紙を提供すること。【解決手段】  50℃における7重量%水溶液粘度が20mPa・s以上であり、窒素含有量が1.0重量%以下である合成系カチオン性ポリマーとビニルモノマー由来の構成単位を有するガラス転移点が90℃以下であるポリマー粒子とを含有するポリマーエマルションからなる紙質向上剤と、パルプとを含有する紙料を抄紙して得られる情報記録用紙。【特許請求の範囲】
【請求項１】
50℃における7重量%水溶液粘度が20mPa・s以上であり、(A)窒素含有量が1.0重量%以下である合成系カチオン性ポリマーと(B)ビニルモノマー由来の構成単位を有するガラス転移点が90℃以下であるポリマー粒子とを含有するポリマーエマルションからなる内添用紙質向上剤と、パルプとを含有する紙料を抄紙して得られる情報記録用紙。
【請求項２】
前記内添用紙質向上剤の配合量が、パルプに対して内添用紙質向上剤を0.1〜２0重量%であることを特徴とする請求項１に記載の情報記録用紙。
【請求項３】
アルキルケテンダイマー系サイズ剤あるいはアルケニル無水コハク酸系サイズ剤を、パルプに対して0.１〜5重量％添加することを特徴とする請求項１又は２に記載の情報記録用紙。
【請求項４】
ビニルモノマーが、脂肪酸ビニルエステルであることを特徴とする請求項１〜３のいずれかに記載の情報記録用紙。
【請求項５】
合成系カチオン性ポリマーが、カチオン基を有する(メタ)アクリル酸系、スチレン系、ビニルピリジン系、ビニルイミダゾリン系及びジアリルアミン系重合単位からなる群から選ばれる１種以上のカチオン性重合単位を有するポリマーであることを特徴とする請求項１〜４のいずれかに記載の情報記録用紙。
【発明の詳細な説明】
【技術分野】
【０００１】
本発明は、嵩高（低密度）、かつ剛度及び摩擦係数が良好で、記録適性等に優れた情報記録用紙に関する。
【背景技術】
【０００２】
情報記録用紙は、電子写真方式、インクジェット記録方式及び熱転写方式などで印字される。
【０００３】
電子写真方式においては、文字や画像は感光体表面に暗所中にてコロナ放電により電荷を貯蔵した後、原稿に対応した光像を照射し形成された電荷潜像に逆極性のトナーを選択的に付着させ、付着トナーを記録媒体である紙面に転写した後に圧力ロール／加熱ロール間での熱圧力定着の工程を経て紙面上に記録保持される。
【０００４】
トナー定着時に必要な加熱ロールの温度は通常１８０℃であるため、紙の内部にある水分は急激に加熱蒸発する。紙は、この水分変化に伴い収縮し、カールを生じるが、カールの程度が大きくなると、複写機やプリンター内での走行トラブルが発生しやすく、ソーターでの集積性が悪化すると同時に後工程での作業性にも問題が生じる。近年は、複写機の小型化やフロントローディング給紙、あるいは両面コピーの多用などにより紙の走行経路が複雑になっており、わずかなカールが走行上のトラブルとなるケースが増加している。また、電子写真方式によって大量に印刷を行うレーザービームプリンターの普及が著しく、高速にて１０００枚以上のプリントを連続で行うため、これまで以上にカールの小さい紙が要求されている。
【０００５】
また、インクジェット記録方式においては、個々の機構によりインクノズルからインクの微小滴を吐出し、記録用紙上に付着させることにより、ドットを形成し、紙面上に記録保持される。インクジェット記録方式では、インクを素早く吸収し、印字濃度の低下、及びドットの広がりやにじみ等を起こさない紙が、要求されている。
【０００６】
また、近年の環境問題の取り組みとして、情報記録用紙にも古紙パルプを配合した製品が数多く製造されている。一般的に古紙パルプは、脱墨工程において長繊維がフィブリル化したり、微細繊維が増加することにより寸法安定性が悪化する。従って、古紙パルプを多く配合した情報記録用紙を電子写真方式で印字した場合、コピー後カールが大きく、吸湿によるコピー後のしわの発生が顕著となり、大きな問題となる。更に、古紙パルプの微細繊維は、抄紙原料に含まれるサイズ剤、紙力剤の効果を抑制する。そのため、古紙パルプを多く配合した情報記録用紙をインクジェット記録方式で印字した場合、ドットの広がりにじみであるフェザーリング等の印字画質の低下といった問題が生じる。
【０００７】
以上、情報用紙に求められる重要な品質として情報記録機器中での用紙走行性、環境変化に対する寸法安定性、インクジェット記録方式で印字する場合の印字適性が挙げられる。用紙走行性に必要な剛度、寸法安定性を向上させるには紙の嵩高化が有効である。また、嵩高化は、紙の厚さを維持したままで軽量化することができ、森林資源などの環境保護、コスト等の点からも要求されている。
【０００８】
紙を嵩高にする従来の技術としては、パルプと疎水性繊維の混合物に架橋剤を反応させて得られる嵩高性パルプ組成物を使用する方法がある(特許文献１参照)。また、セルロースパルプ、特定形態のポリエステル複合繊維、及び熱融着性バインダーとを混抄し、嵩高パルプシートを製造する方法がある(特許文献２参照)。しかし、架橋パルプや合成繊維等の使用は紙のリサイクルを不可能にしてしまうという問題がある。また、中空球状バテライト型炭酸カルシウムを充填して嵩高中性紙を製造する技術がある(特許文献３参照)が、特殊な填料であるという問題がある。また、パルプと加熱発泡性粒子とを抄紙して低密度の嵩高紙を製造する方法がある(特許文献４参照)。発泡性粒子を用いる方法では紙力が著しく低下するという問題がある。また、バクテリアセルロースと発泡性粒子を用いる方法(特許文献５参照)があるが、バクテリアセルロースという特殊なセルロースを使用しなければならなく、実用的ではない。
【０００９】
また、それらの方法以外に紙用嵩高剤を用いる方法がある。界面活性剤を用いる方法では、特定のアルコール及び／又はそのポリオキシアルキレン付加物、非イオン界面活性剤、あるいは多価アルコールと脂肪酸のエステル化合物からなる紙用嵩高剤(特許文献８参照)が開示されている（特許文献６〜８参照）。多価アルコールと脂肪酸のエステル化合物については、この化合物を使用する記録用紙が示されている（特許文献９参照）。この記録用紙は、嵩高にすることは可能であるが、紙の摩擦係数や剛度が低く、複写機やレーザープリンターなどで使用するときに重送や空送が起こったり、排紙の際の紙揃えが悪いという問題が生じる場合があった。また、インクジェット記録方式の際、インクのドットの広がりにじみ等の印字画質が劣るといった問題が生じる場合があった。
【００１０】
【特許文献１】特開平４−１８５７９２号公報
【特許文献２】特開平３−２６９１９９号公報
【特許文献３】特許第１７５５１５２号明細書
【特許文献４】特開平５−２３０７９８号公報
【特許文献５】特開平１１−２００２８２号公報
【特許文献６】ＷＯ９８／０３７３０号公報
【特許文献７】特開平１１−２００２８３号公報
【特許文献８】特開平１０−１５２８１４号公報
【特許文献９】特開平１２−３１３１６７号公報
【発明の開示】
【発明が解決しようとする課題】
【００１１】
以上のような状況に鑑み、本発明の課題は、嵩高（低密度）で、剛度及び摩擦係数が良好で、複写機、プリンターなどの走行性、集積性に優れ、インクジェット記録方式の印字適性等に優れた情報記録用紙を提供することにある。
【課題を解決するための手段】
【００１２】
本発明者等は、上記課題について鋭意研究した結果、50℃における7重量%水溶液粘度が20mPa・s以上であり、窒素含有量が1.0重量%以下である合成系カチオン性ポリマーと、ビニルモノマー由来の構成単位を有するガラス転移点が90℃以下であるポリマー粒子とを含有するポリマーエマルションからなる紙質向上剤と、パルプとを含有する紙料を抄紙して得られる情報記録用紙により、本発明に到達した。
【発明の効果】
【００１３】
本発明により、嵩高（低密度）で、剛度及び摩擦係数が低くなく良好で、複写機、プリンターなどの走行性、集積性に優れ、インクジェット記録方式で印字する場合にインクの滲みが少なく、印字適性等に優れる情報記録用紙を得ることができる。
【発明を実施するための最良の形態】
【００１４】
本発明の使用する紙質向上剤は、特願2002-252659号に記載されている物質であり、50℃における7重量%水溶液粘度が20mPa・s以上であり、窒素含有量が1.0重量%以下である合成系カチオン性ポリマーと、ビニルモノマー由来の構成単位を有するガラス転移点が90℃以下であるポリマー粒子とを含有するポリマーエマルションからなる内添用紙質向上剤である。
【００１５】
（合成系カチオン性ポリマー）
合成系カチオン性ポリマーは、窒素含量(N%：ケルダール法にて分析)が0.05重量%以上が好ましく、0.07重量％以上が更に好ましく、0.1重量％以上が特に好ましく、また、上限は1.0重量％以下であり、0.9重量％以下が好ましく、0.7重量％以下が更に好ましい。
この範囲の窒素含量になるように、ポリマーにカチオン基が存在するものが好ましい。カチオン基の導入は、カチオン性モノマーを重合してもよく、ポリマーにカチオン基を、反応等により導入してもよい。
この範囲の窒素含量において本発明の剛度や嵩等の紙質向上効果が十分に得られる。
【００１６】
カチオン基としては、アンモニウム基又はアミノ基が、塩酸、硫酸、硝酸、酢酸、ギ酸、マレイン酸、フマル酸、クエン酸、酒石酸、アジピン酸、乳酸等により中和されたものであってもよい。
【００１７】
合成系カチオン化ポリマーの分子量を、水溶液粘度に置き換えて表した場合、後述する測定方法(B型粘度計、60rpm、50℃)において、7重量%水溶液粘度が、20mPa・s以上であり、40mPa・s以上が好ましく、65ｍPa・ｓ以上が更に好ましく、上限は、10,000ｍPa・ｓ以下が好ましく、8,000ｍPa・ｓ以下が更に好ましく、5,000ｍPa・ｓ以下が特に好ましい。
【００１８】
合成系カチオン性ポリマーとしては、重合性の不飽和基(例えば、ビニル基、ビニレン基、ビニリデン基、アリル基等)を有するモノマー由来のカチオン性の重合単位、好ましくは一般式(1)〜(5)で表わされる(メタ)アクリル酸系、スチレン系、ビニルピリジン系、ビニルイミダゾリン系、ジアリルアミン系重合単位からなる群から選ばれる１種以上のカチオン性重合単位を有するカチオン性ポリマーが挙げられる。
【００１９】
【化１】
2005240246.tif 000002
【００２０】
（式中、
Ｒ1：水素原子又はメチル基
Ｒ2、Ｒ3、Ｒ4：同じか又は異なっており、水素原子、炭素数１〜22のアルキル基又は置換アルキル基
Ｙ：−Ｏ−又は−ＮＨ−
Ｚ：炭素数１〜１２のアルキレン基又はヒドロキシアルキレン基
Ｘ-：アニオンを示す。）。
【００２１】
Ｚとしては、炭素数2〜6、更に1〜3のアルキレン基又はヒドロキシアルキレン基が好ましく、ヒドロキシプロピレン基が特に好ましい。
【００２２】
Ｒ2、Ｒ3、Ｒ4は、好ましくは炭素数1〜12、更に好ましくは炭素数1〜3のアルキル基であり、メチル基、エチル基、ｉ−プロピル基、ｎ−プロピル基等が挙げられる。
【００２３】
Ｘ-の具体例としては、塩素、ヨウ素、臭素等のハロゲンイオン、硫酸、スルホン酸、メチル硫酸、リン酸、硝酸等の有機アニオン等が挙げられる。
【００２４】
【化２】
2005240246.tif 000003
【００２５】
(式中、
Ｒ5：水素原子又はメチル基
Ｒ6：炭素数1〜3のアルキレン基
Ｒ7、Ｒ8、Ｒ9：同じか又は異なっており、水素原子又は置換基を有していてもよい炭素数1〜22のアルキル基。
Ｘ-：前記と同じ意味を示す。)
【００２６】
Ｒ6は、好ましくはメチレン基である。また、Ｒ7、Ｒ8、Ｒ9は、好ましくは炭素数1〜12、更に好ましくは炭素数1〜3のアルキル基であり、メチル基、エチル基、ｉ−プロピル基、ｎ−プロピル基等が挙げられる。置換基としては、水酸基、ハロゲン原子が含まれる。Ｘ-の具体例としては、前述のものが挙げられる。スチレン系重合単位は、パラ位に置換基を有するものが好ましい。
【００２７】
【化３】
2005240246.tif 000004
【００２８】
(式中、
Ｒ10：水素原子又はメチル基
Ｒ11：水素原子又は炭素数1〜22のアルキル基
Ｘ-：前記と同じ意味を示す。）
Ｒ11としては、好ましくは炭素数1〜12、更に好ましくは炭素数1〜3のアルキル基であり、メチル基、エチル基、ｉ−プロピル基、ｎ−プロピル基等が挙げられ、特に好ましくはメチル基である。Ｘ-の具体例としては、前述のものが挙げられる。
【００２９】
【化４】
2005240246.tif 000005
【００３０】
(式中、
Ｒ12：水素原子又はメチル基
Ｒ13：水素原子又は炭素数1〜3のアルキル基
Ｒ14：水素原子又は炭素数1〜22のアルキル基
Ｘ-：前記と同じ意味を示す。)
【００３１】
Ｒ13としては、水素原子又はメチル基が好ましく、水素原子が更に好ましい。Ｒ14としては、好ましくは炭素数1〜12、更に好ましくは炭素数1〜3のアルキル基であり、メチル基、エチル基、ｉ−プロピル基、ｎ−プロピル基等が挙げられ、特に好ましくはメチル基である。Ｘ-の具体例としては、前述のものが挙げられる。
【００３２】
【化５】
2005240246.tif 000006
【００３３】
(式中、Ｒ15、Ｒ16：同じか又は異なって、水素原子又は炭素数1〜3のアルキル基を示す。Ｘ-：前記と同じ意味を示す。）。
【００３４】
Ｒ15、Ｒ16としては、好ましくは、同一又は異なって、水素原子、メチル基、エチル基、ｉ−プロピル基、ｎ−プロピル基等が挙げられる。Ｘ-の具体例としては、前述のものが挙げられる。
【００３５】
上記合成系カチオン性ポリマーは、非イオン性の重合単位を含む共重合体であることが好ましい。非イオン性の重合単位は、親水性の非イオン性重合単位であることが更に好ましい。ここで、重合単位が親水性とは、有機概念図−基礎と応用−(甲田善生著、三共出版株式会社、昭和59年5月10日発行）において、重合単位が得られる基となるモノマーの無機性（Ｉ）と有機性（Ｏ）の比率［Ｉ／Ｏ］が、0.60以上であることを意味し、好ましくは1.00以上、更に好ましくは1.30以上である。
【００３６】
非イオン性の重合単位は、非イオン性のモノマーと共重合することにより得ることができる。このような非イオン性のモノマーとして、ビニルアルコール；Ｎ−ヒドロキシプロピル(メタ)アクリルアミド、ヒドロキシエチル(メタ)アクリレート、Ｎ−ヒドロキシプロピル(メタ)アクリルアミド等のヒドロキシアルキル(炭素数1〜8)基を有する(メタ)アクリル酸エステル又は(メタ)アクリルアミド；ポリエチレングリコール(メタ)アクリレート(エチレングリコールの重合度1〜30)等の多価アルコールの(メタ)アクリル酸エステル；(メタ)アクリルアミド；Ｎ−メチル(メタ)アクリルアミド、Ｎ−ｎ−プロピル(メタ)アクリルアミド、Ｎ−イソプロピル(メタ)アクリルアミド、Ｎ−ｔ−ブチル(メタ)アクリルアミド、Ｎ−イソブチル(メタ)アクリルアミド等のアルキル(炭素数1〜8)(メタ)アクリルアミド；Ｎ，Ｎ−ジメチル(メタ)アクリルアミド、Ｎ，Ｎ−ジエチル(メタ)アクリルアミド等のジアルキル(総炭素数2〜8)(メタ)アクリルアミド；ジアセトン(メタ)アクリルアミド；Ｎ−ビニルピロリドン等のＮ−ビニル環状アミド；メチル(メタ)アクリレート、エチル(メタ)アクリレート、ｎ−ブチル(メタ)アクリレート等のアルキル(炭素数1〜8)基を有する(メタ)アクリル酸エステル；Ｎ−(メタ)アクロイルモルホリン等の環状アミド基を有する(メタ)アクリルアミド等が例示される。
合成系カチオン性ポリマーが、前述の窒素含量となるように、非イオン性の重合単位を有していることが好ましい。
【００３７】
重合安定性や機械的安定性の向上を図る目的で、カチオン性ポリマーに非イオン性ポリマーを併用し用いても良い。非イオン性ポリマーとしては、メチルセルロース、ヒドロキシエチルセルロース、可溶性澱粉等の半合成水溶性高分子；前述の非イオン性モノマーを重合して得られる、例えばポリビニルアルコール等の合成水溶性高分子が好ましい。非イオン性ポリマーの使用量は、全ビニルモノマー100質量部に対して、0〜100質量部用いることが好ましく、0〜50質量部用いることがさらに好ましい。
【００３８】
（ポリマー粒子）
ポリマー粒子は、Tgが90℃以下であり、80℃以下が好ましい。ポリマーのTgが90℃以下であると、紙の製造工程において、紙に含有された内添用紙質向上剤が効率的に溶融し、剛度や嵩等の紙質向上性能が良好となる。下限は特に制限はないが、−10℃以上が好ましい。
【００３９】
ポリマー粒子は、ビニルモノマー由来の構成単位を有するものが好ましい。ポリマー粒子中のビニルモノマーの含有量は50〜100モル%が好ましく、80〜100モル%が更に好ましい。ビニルモノマーとしては、ビニル化合物、ビニレン化合物、ビニリデン化合物、環状オレフィンが含まれ、下記に記載するものが好ましく挙げられる。
【００４０】
(1)(メタ)アクリル酸メチル((メタ)アクリルとは、アクリル、メタクリル又はその混合物を示す。以下同じ。)、(メタ)アクリル酸エチル、(メタ)アクリル酸イソプロピル、(メタ)アクリル酸ブチル、(メタ)アクリル酸イソブチル、(メタ)アクリル酸ｔ−ブチル等の好ましくは炭素数1〜12、更に好ましくは炭素数1〜4のアルキル基を有する(メタ)アクリル酸アルキルエステル；
(2)酢酸ビニル、プロピオン酸ビニル、酪酸ビニル及びピバリン酸ビニル等の炭素数1〜18、好ましくは炭素数1〜6の直鎖又は分岐鎖の脂肪酸とビニルアルコールとのエステルからなる脂肪酸ビニルエステル；
(3)(メタ)アクリル酸、マレイン酸、フマル酸、クロトン酸、イタコン酸、２−(メタ)アクリロイルエタンスルホン酸、２−(メタ)アクリロイルプロパンスルホン酸、２−(メタ)アクリルアミド−２−メチルプロパンスルホン酸、ビニルスルホン酸、スチレンスルホン酸等の重合性不飽和基を有するアニオン性モノマー又はその塩が挙げられる。マレイン酸、フマル酸、イタコン酸のようなポリカルボン酸は、酸無水物、部分エステル及び部分アミド又はそれらの混合物を含む。「塩」としては、例えば、アルカリ金属塩(ナトリウム塩、カリウム塩、リチウム塩等)、アルカリ土類金属塩(カルシウム塩、マグネシウム塩、バリウム塩等)、アンモニウム塩(第四級アンモニウム塩、第四級アルキルアンモニウム塩等)等が挙げられる。中でもナトリウム塩が最も安価であり、好ましい。
【００４１】
(4)(メタ)アクリルアミド、Ｎ−メチル(メタ)アクリルアミド、Ｎ−エチル(メタ)アクリルアミド、Ｎ−イソプロピル(メタ)アクリルアミド、Ｎ，Ｎ−ジメチル(メタ)アクリルアミド、Ｎ，Ｎ−ジエチル(メタ)アクリルアミド、２−ヒドロキシエチル(メタ)アクリレート、２−ヒドロキシプロピル(メタ)アクリレート、メトキシポリエチレングリコール(メタ)アクリレート、ポリエチレングリコール(メタ)アクリレート、Ｎ−ビニルピロリドン、Ｎ−ビニルアセトアミド等の重合性不飽和基を有するノニオン性親水性基含有モノマーが挙げられる。
【００４２】
(5)Ｎ，Ｎ−ジメチルアミノエチル(メタ)アクリレート、Ｎ，Ｎ−ジメチルアミノプロピル(メタ)アクリレート、Ｎ，Ｎ−ジメチルアミノプロピル(メタ)アクリルアミド、等の重合性不飽和基を有するアミノ基含有モノマー又はその酸中和物もしくはその四級化物等を具体的に挙げることができる。酸中和物を得るための好ましい酸としては、塩酸、硫酸、硝酸、酢酸、ギ酸、マレイン酸、フマル酸、クエン酸、酒石酸、アジピン酸、乳酸等が挙げられ、四級化剤としては、塩化メチル、塩化エチル、臭化メチル、ヨウ化メチル等のハロゲン化アルキル、硫酸ジメチル、硫酸ジエチル、硫酸ジ−ｎ−プロピル等の一般的なアルキル化剤が挙げられる。
【００４３】
(6)スチレン。
【００４４】
上記のビニルモノマー中、脂肪酸ビニルエステルを用いるのが、紙の剛度を向上させるのに最も好ましい。本発明に用いられるポリマー粒子は、乳化重合、懸濁重合又は分散重合により得ることが出来る。
【００４５】
(B)ポリマーエマルションには、前述のポリマー粒子を、取り扱い易さの点から、固形分で、好ましくは10〜60重量%、更に好ましくは15〜55重量%含有する。ポリマー粒子の平均粒子径は、エマルションの安定性、パルプへの吸着性等の点から0.1〜50μｍが好ましく、0.2〜30μｍが更に好ましい。
【００４６】
更に、前述のカチオン性ポリマーは、ポリマー粒子をパルプに吸着させる点から、エマルション中、好ましくは0.5〜30重量%、更に好ましくは2〜25重量%含有する。
【００４７】
カチオン性ポリマーは、ポリマー粒子100重量部に対して、5〜200重量部が好ましく、5〜150重量部が更に好ましく、7〜120重量部が特に好ましい。ポリマー粒子の重量は、ポリマー粒子を構成する全モノマーの重量とする。
【００４８】
本発明においてエマルションは、分散媒を好ましくは40〜90重量%、更に好ましくは45〜85重量%含有する。分散媒は水であることが好ましいが、低級アルコールを含有していてもよい。低級アルコールとしては、炭素数1〜3のメチル、エチル、イソプロピルアルコール等が挙げられる。
更に、防腐剤、殺菌剤の他、添加剤として充填剤等を含有していてもよい。
【００４９】
本発明において紙質向上剤の配合量は、嵩高性、複写機、プリンター適性の点から、原料パルプに対して紙質向上剤を0.1〜20固形分重量%にすることが好ましく、よりに好ましくは0.1〜5固形分重量%である。紙質向上剤を添加する場所は抄紙工程以前で内添される。抄造工程以前の場所であれば特に制限されるものではないが、好ましくはミキシングチェストや二次ファンポンプ前などであり、歩留向上剤を添加する前が良い。
【００５０】
本発明の情報記録用紙は、紙質向上剤と、パルプとを含有する紙料を抄紙して得られる。その抄紙用パルプとしてはＬＢＫＰ、ＮＢＫＰ、ＬＢＳＰ、ＮＢＳＰ、ＴＭＰ、ＣＴＭＰ、ＢＣＴＭＰ、ＧＰ、ＲＧＰ等の各種木材バージンパルプの他に、新聞古紙、雑誌古紙、上質古紙等の各種古紙パルプ、さらにはケナフ、竹等の非木材繊維があげられ、必要に応じて単独又は併用して用いることができる。古紙パルプを含有する場合、紙の寸法安定性、インクのにじみ等が劣る傾向にあるが、本発明においては、対パルプ当たり古紙パルプ１０重量％以上、更に３０重量％以上でも良好なものが得られる。
【００５１】
本発明の情報記録用紙に内添する填料は、特に限定されるものではないが、例えば、クレー、焼成カオリン、デラミカオリン、重質炭酸カルシウム、軽質炭酸カルシウム、炭酸マグネシウム、炭酸バリウム、二酸化チタン、酸化亜鉛、酸化珪素、非晶質シリカ、水酸化アルミニウム、水酸化カルシウム、水酸化マグネシウム、水酸化亜鉛などの無機填料、尿素−ホルマリン樹脂、ポリスチレン樹脂、フェノール樹脂、微小中空粒子等の有機填料が単独で又は適宜2種類以上を組み合わせて使用することができる。本発明においては、嵩高性、コピー適性等を向上させるためにロゼッタ型の炭酸カルシウムを使用することが好ましい。填料の使用量は、対パルプ３〜２０重量％程度である。
【００５２】
本発明の情報記録用紙は、ロジン系サイズ剤、合成サイズ剤、石油樹脂系サイズ剤、中性サイズ剤などの内添サイズ剤を使用することができる。本発明においては、嵩高性、印字適性の効果を向上させるためには、アルキルケテンダイマー(AKD)あるいはアルケニル無水コハク酸(ASA)系サイズ剤を使用することが好ましく、特にASA系サイズ剤を使用することが好ましい。内添サイズ剤の添加量は全パルプに対して0.１〜5重量%が好ましく、特に0.２〜２重量%が好ましい。
本発明の情報記録用紙は、従来から使用されている各種のノニオン性、カチオン性の歩留まり剤、濾水度向上剤、紙力向上剤、導電剤等の製紙用内添助剤が必要に応じて適宜選択して使用される。
【００５３】
製紙用内添助剤としては、例えば、硫酸バンド、塩化アルミニウム、アルミン酸ソーダや、塩基性塩化アルミニウム、塩基性ポリ水酸化アルミニウム等の塩基性アルミニウム化合物や、水に易分解性のアルミナゾル等の水溶性アルミニウム化合物、硫酸第一鉄、硫酸第二鉄等の多価金属化合物、シリカゾル等が挙げられる。
【００５４】
その他製紙用助剤として各種澱粉類、ポリアクリルアミド、尿素樹脂、メラミン樹脂、エポキシ樹脂、ポリアミド樹脂、ポリアミド、ポリアミン樹脂、ポリアミン、ポリエチレンイミン、植物ガム、ポリビニルアルコール、ラテックス、ポリエチレンオキサイド、親水性架橋ポリマー粒子分散物及びこれらの誘導体あるいは変成物等の各種化合物を使用できる。
【００５５】
更に、染料、着色剤、蛍光増白剤、ｐＨ調整剤、消泡剤、ピッチコントロール剤、スライムコントロール剤等の抄紙用内添剤を用途に応じて適宜添加することもできる。
【００５６】
抄紙機の型式は、特に限定は無く、長網抄紙機、ツインワイヤー機、ヤンキー抄紙機等で適宜抄紙できる。プレス線圧は通常の操業範囲内で用いられる。さらに、表面強度やサイズ性向上、耐水化等の目的で、表面処理剤の塗布を行っても良い。表面処理剤としては、通常使用する澱粉、酸化澱粉、加工澱粉、カルボキシメチルセルロース、ポリアクリルアミド、ポリビニルアルコール等の水溶性高分子、耐水化剤、紙力増強剤等を使用することができる。表面処理剤の塗布については、サイズプレスの型式も限定はなく、2ロールサイズプレス、ゲートロールサイズプレス、シムサイザーのような液膜転写方式サイズプレスなどを適宜用いることができる。キャレンダーは通常の操業範囲内の線圧で用いられるが、嵩高性の観点から、紙の平滑性を維持できる範囲でなるべく低線圧が好ましく、また、ソフトキャレンダーが好ましい。本発明の情報記録用紙は、３０〜２００ｇ／ｍ２の坪量が好ましく、より好ましくは３０〜１００ｇ／ｍ2である。
【００５７】
本発明の情報記録用紙は、嵩高（低密度）で剛度及び摩擦係数が良好で、電子写真用転写紙、フォーム用紙、インクジェット用紙、熱転写用紙などに使用することができる。
【実施例】
【００５８】
以下に、本発明を実施例により詳細に説明するが、本発明はこれに限定されるものではない。以下、特記しない限り「部」は重量部であり、「%」は重量%である。
【００５９】
＜紙質向上剤（エマルション）の製造例＞
・紙質向上剤１（エマルション1：EM−1）
還流冷却器、滴下ロート、温度計、窒素吹き込み口、攪拌機を備えた2Lフラスコに、カチオン性ポリビニルアルコール〔PVA  C-118、N%＝0.3%、7%水溶液粘度67mPa・s(50℃、B型粘度計、ローターNo.1、60rpm)、(株)クラレ製〕70g、イオン交換水570gを仕込み、90℃に加熱し溶解した。冷却後、エマルゲン150(非イオン性界面活性剤、20%水溶液、花王(株)製)30gと、4%酒石酸11.4g(試薬、和光純薬工業(株)製)を添加(添加後の全系のpHは４4.0)した後、120rpmで攪拌し、窒素を吹き込みながら、60℃に昇温し、30分間保持した。次いで、酢酸ビニル(信越酢酸ビニル(株)製)20g、開始剤(V-50、アゾ系開始剤、和光純薬(株)製)0.2gをイオン交換水10gに溶解したものを添加し、15分間保持した。次いで、75℃に昇温した後、酢酸ビニル380g、及び開始剤(V-50)0.8gをイオン交換水160gに溶解したものを、それぞれ別々の滴下ロートから3時間かけて滴下し、重合を行った。次いで、82℃に昇温し、1時間熟成した後、冷却し、取り出した。酢酸ビニルを構成単位を有するポリマー粒子のガラス転移点（Ｔｇ）は、３２℃だった。固形分濃度36.3%、平均粒子径5.68μｍのカチオン性エマルション1を得た。
【００６０】
・紙質向上剤２（エマルション２：EM−2)
エマルション１の製造法に準じ、カチオン性ポリビニルアルコールを、末端にメルカプト基を有するポリビニルアルコール（ＰＶＡ  Ｍ−１１５、Ｎ％＝０％、重合度１５００（株）クラレ製）に変え、酢酸ビニルを。スチレン／メタクリル酸ヒドロキシプロピルトリメチルアンモニウムクロライド＝９５／５（重量比）に変えてエマルション２を得た（イオン交換水の量は適宜変更した）。エマルション２は、固形分濃度３２％、平均粒粒子径５．５２μｍであった。
【００６１】
＜情報記録用紙の製造例＞
(実施例１)
パルプ分としてLBKP(ろ水度 CSF400ml)を使用し、これに軽質炭カルシウムを含有率  が10%になるように添加した。対(パルプ＋填料)に対して紙質向上剤１を1.0固形分重量%、硫酸バンドを1.0重量%(50固形分重量の硫酸バンド製品)、カチオン化デンプンを0.5固形分重量%、アルキルケテンダイマー系サイズ剤を0.４固形分重量%となるようにそれぞれ  添加して紙料を調製した。そしてツインワイヤー抄紙機を用いて抄紙速度500m/minで坪量80g/m2の情報記録用紙を得た。
紙質結果等を表１に示す。
【００６２】
(実施例２)
アルキルケテンダイマー系サイズ剤をアルケニル無水コハク酸系サイズ剤に変更した以外は実施例１と同様にして情報記録用紙を得た。
紙質結果等を表１に示す。
【００６３】
(実施例３)
パルプ分としてLBKP(ろ水度 CSF400ml)と新聞古紙パルプを７／３の比率で使用した以外は実施例１と同様にして情報記録用紙を得た。
紙質結果等を表１に示す。
【００６４】
(比較例１)
紙質向上剤１を多価アルコールと飽和脂肪酸のエステル体である紙質向上剤KB115(花王(株)製)に変更した以外は実施例１と同様にして情報記録用紙を得た。
紙質結果等を表１に示す。
【００６５】
(比較例２)
紙質向上剤１を飽和脂肪酸アミド系である紙質向上剤PT-205(日本PMC(株)製)に変更した以外は実施例１と同様にして情報記録用紙を得た。
紙質結果等を表１に示す。
【００６６】
(比較例３)
紙質向上剤１を不飽和脂肪酸アミド系である紙質向上剤DZ2220(日本油脂(株)製)に変更した以外は実施例１と同様にして情報記録用紙を得た。
紙質結果等を表１に示す。
【００６７】
(比較例４)
紙質向上剤１をアルコールアルキレンオキサイド付加物である紙質向上剤KB08W(花王(株)製)に変更した以外は実施例１と同様にして情報記録用紙を得た。
紙質結果等を表１に示す。
【００６８】
(比較例５)
紙質向上剤を添加しない以外は実施例１と同様にして情報記録用紙を得た。
紙質結果等を表１に示す。
【００６９】
（比較例６）
紙質向上剤１を紙質向上剤２に変更した以外は実施例１と同様にして情報記録用紙を得た。
紙質結果等を表１に示す。
【００７０】
【表１】
2005240246.tif 000007
【００７１】
表１から実施例１〜３は、嵩高（低密度）で剛度及び摩擦係数が低くなく良好で、複写機、プリンターなどの走行性、集積性に優れ、インクジェット記録方式で印字する場合にインクの滲みが少なく、印字適性等に優れる情報記録用紙を得ることができる。比較例１、２は、剛度、静摩擦係数及びコピー適性に劣る。比較例３、４は剛度、コピー適性、フェザーリングに劣る。比較例５、６は、密度が高くなり、低密度でなくなる。
【００７２】
＜評価方法＞
・密度：JIS P 8118に準拠して測定した。
・剛度：JIS P 8143に準拠してクラークこわさ試験器で測定した値に紙厚の３乗で割り１０の５乗を掛けた数値を指標とした。
・静摩擦係数：ISO 15359に準拠して測定した。摩擦係数の測定は、F面とW面を重ね合わせ、MD方向について測定した。
・コピー適性：富士ゼロックス製複写機(DocuPrint C3530)でＡ３用紙を連続２００枚印字し、定着しわ、重送、ジャムトラブル、印字後の紙の不揃いが抑えられ良好なものを○とし、定着しわ、重送、ジャムトラブル、印字後の紙の不揃いの何れかが抑えられず不良なものを×とした。
・フェザーリング：キャノン製のインクジェット記録装置(ＢＦ Ｆ２１０)で印刷を行い、目視評価を１(劣)〜５(優)の５段階評価で行った。